(57)【要約】      （修正有）【課題】潤滑油の流れの増加を可能にし、向上した性能特性及び耐久性を有する湿式クラッチ用摩擦材の提供。【解決手段】接合面を提供するベースと、ベース及び前記ベースに貫通し、前記ベースと一体型である多孔性摩擦発生層とを含む摩擦材。前記多孔性摩擦発生層は、前記ベースの接合面と対向する摩擦発生面であって、多孔性摩擦発生層が、繊維及び摩擦調節粒子を含み、前記繊維の総表面積の約３０〜９５％が前記摩擦調節粒子と接触している摩擦材。硬化性樹脂は、前記多孔性摩擦発生層及び前記ベース全体に分散される摩擦材。好ましくは、前記多孔性摩擦発生層は約５〜約１００μｍの平均孔隙サイズ及び／又は約０．４〜約０．９ｇ／ｃｍ３を有し、摩擦調節粒が約０．１〜約３０μｎの平均直径の約３〜約９のモース硬度を有する珪藻土及び／又はカシューナッツシェルオイル、ゴム又はこれらの組合せから誘導された粒子を含む、摩擦材。【選択図】なし【特許請求の範囲】
【請求項１】
（Ａ）接合面を提供するベース；
（Ｂ）前記ベースに貫通し、前記ベースと一体型であり、また前記ベースの前記接合面と対向する摩擦発生面を提供する多孔性摩擦発生層であって、前記多孔性摩擦発生層は、
（ｉ）繊維、及び
（ｉｉ）摩擦調節粒子を含み、
前記繊維の総表面積の約３０〜約９５％が前記摩擦調節粒子と接触している、多孔性摩擦発生層；及び
（Ｃ）前記多孔性摩擦発生層及び前記ベース全体に分散される硬化性樹脂を含む、摩擦材。
【請求項２】
前記繊維の総表面積の約３０〜約９０％が前記摩擦調節粒子と接触している、請求項１に記載の摩擦材。
【請求項３】
前記多孔性摩擦発生層は、約５〜約１００μｍの平均孔隙サイズ及び／または約０．４〜約０．９ｇ／ｃｍ３の密度を有する、請求項１または２に記載の摩擦材。
【請求項４】
前記摩擦調節粒子は、シリカ、炭素、黒鉛、アルミナ、マグネシア、酸化カルシウム、チタニア、セリア、ジルコニア、コージエライト、ムライト、シリマナイト、スポジュメン、ペタライト、ジルコン、炭化ケイ素、炭化チタン、炭化ホウ素、炭化ハフニウム、窒化ケイ素、窒化チタン、ホウ化チタン、カシューナッツ、ゴム、及びこれらの組合せから選択される、請求項１〜３のいずれか一項に記載の摩擦材。
【請求項５】
前記摩擦調節粒子は、
約０．１μｍ〜約３０μｍの平均直径及び約３〜約９のモース硬度を有する珪藻土；及び／または、
カシューナットシェルオイル、ゴムまたはこれらの組合せから誘導された粒子を含み、前記粒子は、ＩＳＯ  ６３１０に従って試験したときに約１．５〜約７．５％の圧縮率を有する、請求項１〜４のいずれか一項に記載の摩擦材。
【請求項６】
前記繊維は、セルロース繊維、アラミド繊維、アクリル繊維、炭素繊維、及びこれらの組合せから選択され、前記繊維は、約１μｍ〜約５００μｍの平均直径及び約２ｍｍ〜約２０ｍｍの平均長さを有する、請求項１〜５のいずれか一項に記載の摩擦材。
【請求項７】
前記摩擦調節粒子は、前記摩擦発生面の３０００ｆｔ２当たり約１０〜約１００ｌｂｓの量で前記摩擦材内に存在し；及び／または
前記繊維は、前記摩擦発生面の３０００ｆｔ２当たり約１〜約２００ｌｂｓ（２７８．７ｍ２当たり約０．５ｋｇ〜約２．７ｋｇ）の量で前記摩擦材内に存在する、請求項１〜６のいずれか一項に記載の摩擦材。
【請求項８】
請求項１〜７のいずれか一項による硬化された摩擦材を含み、前記硬化された摩擦材のベースの接合面は、基材に接合される、摩擦板。
【請求項９】
（Ａ）接合面を提供するベース；
（Ｂ）前記ベースに貫通し、前記ベースと一体型であり、また前記ベースの前記接合面と対向する摩擦発生面を提供する多孔性摩擦発生層であって、前記多孔性摩擦発生層は、
（ｉ）約０．４〜約０．９ｇ／ｃｍ３の密度；及び
（ｉｉ）約５〜約１００μｍの平均孔隙サイズを有する、多孔性摩擦発生層；及び
（Ｃ）前記多孔性摩擦発生層及び前記ベース全体に分散される硬化性樹脂を含む、摩擦材。
【請求項１０】
前記多孔性摩擦発生層は、約０．４〜約０．８ｇ／ｃｍ３の密度、及び約１０〜約５０μｍの平均孔隙サイズを有する、請求項９に記載の摩擦材。
【請求項１１】
前記摩擦材は、前記摩擦発生面と前記接合面との間の距離として定義される厚さを有し、前記多孔性摩擦発生層は、前記摩擦発生面から前記接合面に向かって前記厚さの約４０％まで延長される、請求項９または１０に記載の摩擦材。
【請求項１２】
請求項９〜１１のいずれか一項による硬化された摩擦材を含み、前記硬化された摩擦材のベースの接合面は、基材に接着される、摩擦板。
【発明の詳細な説明】
【技術分野】
【０００１】
［関連出願の相互参照］
本出願は、２０１６年７月１５日出願された米国仮特許出願第６２／３６２，９０６号に対する優先権及びそのすべての利点を主張し、その内容は、本明細書に参照として含まれる。
【０００２】
本発明の開示内容は、一般に、ベースと、無分別な摩擦発生層を含む摩擦材に関する。より具体的には、本発明の開示内容は、変速機内のクラッチアセンブリの摩擦板に使用され得る摩擦材に関する。
【背景技術】
【０００３】
自動車パワートレインの多くの部品は、湿式クラッチを用いて車両の動力発生機（すなわち、内燃機関、電気モーター、燃料電池など）から駆動ホイールに動力の伝達を容易にすることができる。動力発生機から下流に位置され、車両発進、ギヤ変速、及び他のトルク伝達現象を可能にする変速機は、このような構成要素中の一つである。一種の湿式クラッチは、自動車の作動のために、現在利用可能な多くの様々タイプの変速機の全体を通じて見出すことができる。湿式クラッチは、自動変速機用トルクコンバータ、自動変速機または半自動デュアルクラッチトランスミッション（ＤＣＴ）用の多板湿式クラッチパック、及びトルクコンバータの代用品としておおよそ７〜９個ものギヤを備えたよりスポーティーな自動変速機に含まれ得る湿式発進クラッチに利用され得るが、これは、いくつかの例示的な用途に過ぎない。類似の湿式クラッチは、変速機外に車両パワートレインのどこでも見出すことができる。
【０００４】
湿式クラッチは、２つ以上の相反した回転面の間に選択的な界面摩擦係合を付与することにより潤滑油がある所でこのような面を連動させるアセンブリである。このような係合可能な回転面のうちの１つを提供する摩擦板、バンド、シンクロナイザーリング、または一部の他の部品は、通常的に摩擦材を支持して、意図された連動摩擦係合を誘発する。摩擦界面における潤滑油の存在は、摩擦材の摩耗を冷却し、減らして少しの初期滑りが起こるようにして、急なトルク伝達現象（すなわち、変速ショック）に伴う不便さを非常に速く回避しようとする努力にもかかわらず、トルク伝達が漸進的に進行される。
【０００５】
従来の摩擦材は、一般に、このような湿式クラッチ適用において、特に湿式始動クラッチ適用及び変速適用、例えば、半自動ＤＣＴ適用のようなより最近のクラッチ適用において信頼可能に機能しない。このような湿式クラッチ適用の要求を満たすために向上した摩擦係数（“ＣＯＦ”）を有する摩擦材が開発されたが、開発された多くの摩擦材は、小さすぎる孔隙を有するとても多い従来の摩擦材によって必要なＣＯＦと耐久性が不足である。より小さい孔隙のサイズを有する摩擦材は、条件範囲を超えると一貫性のないＣＯＦを提供する傾向がある。さらに、より小さい孔隙のサイズを有する摩擦材は、摩擦材を通過する潤滑油の流れを制限する傾向があり、このような減少された流れは、摩擦発生材の性能特性及び耐久性に影響を及ぼす不適当な冷却を引き起こす。このように、これらの湿式クラッチ適用のために開発された摩擦材は、十分なトルク伝達の不足、震え、変速ショック、及び低い耐久性を含む様々な問題の原因になる。
【０００６】
既存の摩擦材の不適当さによって、向上した性能特性及び耐久性を提供する機会がまだ残っている。
【発明の概要】
【課題を解決するための手段】
【０００７】
摩擦材は、ベースと、前記ベースに貫通し、前記ベースと一体型である多孔性摩擦発生層を含む。前記ベースは、接合面を提供する。前記多孔性摩擦発生層は、前記ベースの接合面に対向する摩擦発生面を提供する。前記多孔性摩擦発生層は、繊維及び摩擦調節粒子を含み、前記繊維の総表面積の約３０〜９５％が前記摩擦調節粒子と接触している。硬化性樹脂は、前記多孔性摩擦発生層及び前記ベース全体に分散される。
【０００８】
前記多孔性摩擦発生層で前記繊維の総表面積の約３０〜９５％が摩擦調節粒子と接触しているので、前記多孔性摩擦発生層は増加されたサイズの孔隙を有する。前記多孔性摩擦発生層の増加された平均孔隙のサイズは、湿式クラッチ適用において摩擦材を通じた潤滑油の流れの増加を可能にし；このような増加された潤滑油の流れは、摩擦材に向上した性能特性を提供する。
【図面の簡単な説明】
【０００９】
本発明の他の利点は、添付された図面に関連して考慮されるとき、以下の詳細な説明を参照してよりよく理解されるはずなので、容易に認められるだろう。
【図１Ａ】従来技術の多孔性摩擦発生層とベースを含む摩擦材の拡大断面図である。
【図１Ｂ】図１Ａの摩擦材の多孔性摩擦発生層の拡大分離断面図である。
【図２】従来技術の摩擦材の多孔性摩擦発生層の走査電子顕微鏡（“ＳＥＭ”）イメージの平面図である。
【図３Ａ】多孔性摩擦発生層とベースを含む摩擦材の拡大断面図である。
【図３Ｂ】図３Ａの摩擦材の多孔性摩擦発生層の拡大分離断面図である。
【図４】摩擦材の多孔性摩擦発生層のＳＥＭイメージの平面図である。
【図５】摩擦材の多孔性摩擦発生層の走査電子顕微鏡（ＳＥＭ）イメージの他の平面図である。
【図６】図３の摩擦材を含む摩擦板及び基材の拡大断面図である。
【００１０】
図１〜図６は、事実上の例示であり、一定の比率で描かれておらず、これにより、摩擦材の様々な構成要素、例えば、摩擦発生層、ベース、摩擦調節粒子、繊維などの相対的なサイズを示すように意図されていない。
【発明を実施するための形態】
【００１１】
図面を参照すると、類似の参照符号は、多くの図面全体にわたって対応する部品を示しており、摩擦材は、一般的に１０で示されており、摩擦板は、一般的に３０で示されている。
【００１２】
通常的に、ここで説明された摩擦材１０は、自動車の変速機内の湿式クラッチアセンブリに含まれる摩擦板３０上で利用される。しかし、ここで説明された摩擦材１０及び摩擦板３０は、他の車両の適用で利用されることができ、自動車を超えて適用されることを理解すべきである。
【００１３】
ここで、図３Ａを参照すると、摩擦材１０は、ベース１２と、これらのベース１２に貫通し、ベース１２と一体になった無分別な多孔性摩擦発生層１４を含む。ベース１２は、接合面１６を提供する。多孔性摩擦発生層１４は、ベース１２の接合面１６の反対側で対向する（そして、ベース１２の接合面１６に平行な）摩擦発生面１８を提供する。硬化性樹脂２６が摩擦材１０の多孔性摩擦発生層１４及びベース１２の全体にわたって分散されている。
【００１４】
さらに、図３Ａを参照すると、摩擦材１０は、摩擦発生面１８と接合面１６との間の距離として定義された厚さＴ１を有する。様々な実施形態において、多孔性摩擦発生層１４は、厚さＴ１の約４０％まで、あるいは約３０％まで、あるいは約２０％まで、あるいは約１０％まで、あるいは約５％まで、摩擦発生面１８から接合面１６に向かって延長される。ベース１２は、通常的に、約２ｍｍ未満、あるいは約０．３〜１ｍｍの厚さＴ２を有する。摩擦材１０が、変速機のクラッチ板（湿式クラッチ）に適用される摩擦材１０に対する典型的な厚さである、約０．２５〜２ｍｍの厚さなら、多孔性摩擦発生層１４は、摩擦発生面１８から約０．０１２５ｍｍ（０．２５ｍｍの５％）から０．８０ｍｍ（２ｍｍの４０％）までの深さで内側方向に延長され得る。
【００１５】
図３Ａを参照すると、多孔性摩擦発生層１４は、繊維２０及び摩擦調節粒子２２を含む。繊維２０及び摩擦調節粒子２２の配列は、複数の孔隙２４を形成する。繊維２０及び摩擦調節粒子２２は、ベース１２に適用され、通常的に、ベース１２に貫通するので、多孔性摩擦発生層１４は、連続型と呼ばれることができる。これと同様に、ベース１２の粒子及び繊維は、多孔性摩擦発生層１４に貫通することができる。従って、多孔性摩擦発生層１４及びベース１２は、摩擦材１０内の一体型の層である。
【００１６】
しかし、一部の実施形態において、ベース１２は、摩擦発生層１４の構造的属性、例えば、繊維と接触している粒子、増加される孔隙サイズなどの一部または甚だしくはその全てを含む。このような実施形態において、ベース１２は、構成的に摩擦発生層１４と同一であるか、構成的に異なることもできるが、摩擦発生層１４と同一の構造的属性、例えば、繊維と接触している粒子、増加される孔隙サイズなどを有することができる。ベース１２が摩擦発生層１４と同一の実施形態において、摩擦発生材１０は、単一層、単分子層、または同質の摩擦発生材１０と呼ばれることができる。
【００１７】
繊維２０は、総表面積を有する。繊維２０の総表面積は、多孔性摩擦発生層１４で各繊維の個別的な表面積の合である。繊維２０の表面積の約３０〜９５％、あるいは約４０〜９０％が摩擦調節粒子２２と接触しているように繊維調節粒子２２は、繊維２０と接触している。光学顕微鏡（例えば、Ｎｉｋａｎ  Ｍｉｃｒｏｐｈａｔ−Ｓａ）または走査電子顕微鏡（“ＳＥＭ”）（例えば、Ｊｅｏｌ  ＪＳＭ−６６１０ＬＶ）のような光学撮像器具が摩擦調節粒子２２と接触している繊維２０の表面積だけでなく、繊維２０の総表面積を測定するのに利用され得る。多くの実施形態において、摩擦調節粒子２２と接触している繊維２０の％表面積（“接触率”）は、１００を掛けた繊維２０の表面積で割った摩擦調節粒子２２と接触している繊維２０の表面的である。
【００１８】
例えば、ＳＥＭまたは光学顕微鏡は、繊維２０及びそれに接触している摩擦調節粒子２２のイメージを得るのに使用され得る。（Ｍｅｄｉａ  Ｃｙｂｅｒｎｅｔｉｃｓ，  Ｉｎｃ．，  Ｒｏｃｋｖｉｌｌｅ，  ＭＤから商業的に利用可能なＩＭＡＧＥ−ＰＲＯ（登録商標）  ＰＬＵＳ  ソフトウェアのような）撮像ソフトウェアが繊維２０の表面積及び摩擦調節粒子２２と接触している繊維２０の表面積（すなわち、摩擦調節粒子２２が占める繊維２０の表面積）を決定するのに利用され得る。接触率は、（パーセントに換算された）１００を掛けた繊維２０の総表面積に対する占有表面積の比率である。
【００１９】
他の例として、ＥＤＡＸ方法が接触率を計算するのに利用され得る。時々ＥＤＳと呼ばれるＥＤＡＸは、基本的な組成物を決定するためのＸ線分光方法である。ＥＤＡＸは、ＳＥＭ器具上のＳＥＭでの撮像と共に利用され得る。例えば、シリカ（摩擦調節粒子２２）対炭素（繊維２０）の比率がＥＤＡＸによって測定される。ＥＤＡＸで接触率を測定するために、繊維上の粒子の接触率と比率との間の標準曲線が確立される。
【００２０】
また他の例として、ＸＲＦが接触率を測定するのに間接的に利用されることもできる。接触率を求める撮像方法とＸＲＦアカウントとの間の標準曲線が確立される。摩擦調節粒子２２が占める繊維２０の表面積のために、ＸＲＦアカウントが測定された後、接触率は、標準曲線を介して得ることができる。
【００２１】
このように、本開示内容の多孔性摩擦発生層１４によって形成された複数の孔隙２４は、（繊維の表面積の接触％を介して）上で定義されたように、摩擦調節粒子と接触している繊維を含む多孔性摩擦発生層によって形成された孔隙よりも通常的に大きい。これのために、図３Ｂは、複数の孔隙２４を含む本開示内容の多孔性摩擦発生層１４の断面図である。図１Ｂの多孔性摩擦発生層１４は、図３Ｂの摩擦発生層１４よりも小さい平均孔隙サイズを有する。本開示内容の多孔性摩擦発生層１４における繊維２０の表面積の約３０〜９５％は、摩擦調節粒子２２と接触しているので、多孔性摩擦発生層１４は、増加された平均孔隙サイズを有する複数の孔隙２４を有する。
【００２２】
図４及び図５は、摩擦材１０の多孔性摩擦発生層１４の走査電子顕微鏡（ＳＥＭ）イメージの平面図を示しており、ここで摩擦調節粒子２２は、繊維２０の表面と接触している。図４及び図５において、摩擦調節粒子２２が繊維２０の表面と接触しており、多孔性摩擦発生層１４の複数の孔隙２４が、繊維２０及び摩擦調節粒子２２がランダムに配列されている摩擦材１０の多孔性摩擦発生層１４のＳＥＭイメージの平面図である図２に示されたような、摩擦調節粒子２２及び繊維２０のランダム配列よりも大きい平均孔隙サイズを有することは明らかである。本開示内容のこれらの２つの構成要素（繊維２０及び摩擦調節粒子２２）の配列は、摩擦材１０に優れた動的摩擦係数及び静的摩擦係数（“ＣＯＦ”）を提供する。
【００２３】
様々な実施形態において、多孔性摩擦発生層１４は、約５〜１００μｍ、あるいは約１０〜８０μｍの平均孔隙サイズを有する複数の孔隙２４を形成する。孔隙体積、平均孔隙サイズ／孔隙サイズ分布、及び孔隙率は、通常的に、ＡＳＴＭ  Ｄ４４０４−１０によって（摩擦材に貫通するために加圧された水銀を利用する水銀侵入方法で）測定される。
【００２４】
理論上の制限なく、多孔性摩擦発生層１４の増加された孔隙サイズは、湿式クラッチ適用において、摩擦材１０を通じた潤滑油の流れの増加を可能にすると考えられ；このような増加された潤滑油の流れは、摩擦材１０に向上した性能特性を提供する。
【００２５】
様々な実施形態において、多孔性摩擦発生層１４は、約０．４〜０．９ｇ／ｃｍ３、あるいは約０．４〜０．８ｇ／ｃｍ３の密度を有する。本開示内容の多孔性摩擦発生層１４は、比較摩擦発生層と同一の密度を有することができるが、本開示内容の摩擦調節粒子２２が本開示内容の繊維２０と接触しているので、本開示内容の多孔性摩擦発生層１４は、増加された平均孔隙サイズを有する。
【００２６】
前述したように、多孔性摩擦発生層１４は、摩擦調節粒子２２を含む。様々な適切な摩擦調節粒子２２は、シリカ、炭素、黒鉛、アルミナ、マグネシア、酸化カルシウム、チタニア、セリア、ジルコニア、コージエライト、ムライト、シリマナイト、スポジュメン、ペタライト、ジルコン、炭化ケイ素、炭化チタン、炭化ホウ素、炭化ハフニウム、窒化ケイ素、窒化チタン、ホウ化チタン、カシューナッツ、ゴム、またはこれらの組合せを含むとか、本質的にそれらからなるとか、またはそれらからなる。ここで使用されたように、“本質的になる（ｃｏｎｓｉｓｔｓ  ｅｓｓｅｎｔｉａｌｌｙ  ｏｆ）”ということは、他の構成要素と添加物がないとか、または大略ない（例えば、５重量％未満、１重量％未満、０．１重量％未満を含む）指定された構成要素（例えば、摩擦調節粒子２２）を含む実施形態を説明するのに使用される。
【００２７】
あるいは、摩擦調節粒子２２は、シリカ、炭素、黒鉛、アルミナ、マグネシア、酸化カルシウム、チタニア、セリア、ジルコニア、コージエライト、ムライト、シリマナイト、スポジュメン、ペタライト、ジルコン、炭化ケイ素、炭化チタン、炭化ホウ素、炭化ハフニウム、窒化ケイ素、窒化チタン、ホウ化チタン、カシューナッツ、ゴム、及びこれらの組合せから選択される。
【００２８】
様々な実施形態において、摩擦調節粒子２２は、珪藻土を含む。珪藻土は、シリカを含む鉱物である。珪藻土は、多孔性摩擦発生層１４の繊維２０全体を介して容易に分散する比較的高い摩擦係数を発揮する高価ではない研磨材である。もちろん、多孔性摩擦発生層１４に含まれたすべての摩擦調節粒子２２が珪藻土であり得るとか、または代替的に、摩擦調節粒子２２は、珪藻土、炭素、黒鉛、及びアルミナの様々な組合せでのような、異なるタイプの摩擦調節粒子２２の組合せを含むことができる。多孔性摩擦発生層１４に含まれた摩擦調節粒子２２のタイプまたはタイプなどは、摩擦材１０の摩擦発生面１８で確認された摩擦特性に応じて異なることができる。
【００２９】
様々な実施形態において、摩擦調節粒子２２は、約０．０４〜４０μｍ、あるいは約１〜２０μｍの平均直径を有する。さらに、様々な実施形態において、摩擦調節粒子２２は、約４００℃以上、あるいは約４５０℃以上、あるいは約５００℃以上の熱的安全性を有する。熱的安全性によって、摩擦調節粒子２２は、溶融せず、軟化せず、または分解されない。摩擦調節粒子２２の熱的安全性は、通常的に、熱重量分析（“ＴＧＡ”）によって決定される。ＴＧＡを介して分析された摩擦調節粒子２２の試料がこれらの試料の総重量を基準に１０重量を失う温度は、摩擦調節粒子２２が熱的安全性を失う温度である。
【００３０】
様々な実施形態において、摩擦調節粒子２２は、カシューナットシェルオイル、ゴム、またはこれらの組合せから得た粒子を含む。カシューナットシェルオイルから得たまたはゴムを含む摩擦調節粒子２２は弾性を有し、ゴムのような属性を発揮する。本開示内容において、カシューナットシェルオイル及び／またはゴムから得た粒子は、弾性粒子と指称する。
【００３１】
一部の実施形態において、摩擦調節粒子２２は、シリコーンゴム、スチレンブタジエンゴム（“ＳＢＲ”）、ブチルゴム、及びクロロブチルゴム、ブロモブチルゴム、ポリクロロプレンゴム、ニトリルゴム、またはこれらの組合せのようなハロゲン化ゴムを含むとか、本質的にそれらからなるとか、またはそれらからなるゴム粒子である。
【００３２】
様々な実施形態において、弾性粒子は、約４０μｍ未満、あるいは約２〜４０μｍ、あるいは約５〜３０μｍ、あるいは約５〜１５μｍの平均直径を有する。有利には、約４０μｍ未満の平均直径を有する多孔性摩擦発生層１４の弾性粒子は、通常的に、多孔性摩擦発生層１４の圧縮を向上させ、重要には、他の摩擦調節粒子２２と繊維２０との組合せで使用されるときに向上した静的ＣＯＦを有する摩擦発生面１８を予想外に生成する。理論上の制限なく、弾性粒子によって提供された弾性及び相対的に不足な剛性は、摩擦材１０の摩擦発生面１８の圧縮時にクッション効果を提供し、これは、増加された温度で圧力を均一に分布させて摩擦発生面１８の動的ＣＯＦに否定的な影響を与えなく、摩擦発生面１８の静的ＣＯＦを向上させる。
【００３３】
様々な実施形態において、弾性粒子は、約２００℃以上、あるいは約２５０℃、あるいは約３００℃以上、あるいは約３５０℃以上の熱的安全性を有する。熱的安全性によって、弾性粒子は、溶融せず、軟化せず、または分解されない。弾性粒子の熱的安全性は、通常的に、ＴＧＡによって決定される。ＴＧＡを介して分析された弾性粒子の試料がこれらの試料の総重量に基づいて１０重量％を失う温度は、弾性粒子が熱的安全性を失う温度である。
【００３４】
摩擦調節粒子２２は、通常的に、摩擦発生面１８の３０００ｆｔ２当たり約１０〜４０ｌｂｓ、あるいは摩擦発生面１８の３０００ｆｔ２当たり約１５〜３５ｌｂｓの量で多孔性摩擦発生層１４に存在する。多孔性摩擦発生層１４に存在する摩擦調節粒子２２の量は、前記範囲外で変わることができるが、通常的に、これらの範囲内の全体及び部分的な値の両者である。さらに、一タイプ以上の摩擦調節粒子２２が多孔性摩擦発生層１４に含まれることができ、この場合、多孔性摩擦発生層１４に存在するすべての摩擦調節粒子２２の総量が前記範囲内にあるということが理解されるだろう。
【００３５】
摩擦調節粒子２２は、通常的に、摩擦発生面１８の３０００ｆｔ２当たり約１０〜１００ｌｂｓ、あるいは摩擦発生面１８の３０００ｆｔ２当たり約１５〜８０ｌｂｓの量で摩擦材１０に存在する。摩擦材１０に存在する摩擦調節粒子２２の量は、前記範囲外で変わることができるが、通常的に、これらの範囲内の全体及び部分的な値の両者である。さらに、一タイプ以上の摩擦調節粒子２２が摩擦材１０に含まれることができ、この場合、摩擦材１０に存在するすべての摩擦調節粒子２２の総量が前記範囲内にあるということが理解されるだろう。
【００３６】
一実施形態において、摩擦材１０は、単層摩擦材であり、摩擦調節粒子２２は、通常的に、摩擦発生面１８の３０００ｆｔ２当たり約１０〜１００ｌｂｓ、あるいは摩擦発生面１８の３０００ｆｔ２当たり約１５〜８０ｌｂｓの量で摩擦材１０に存在する。摩擦材１０に存在する摩擦調節粒子２２の量は、前記範囲外で変わることができるが、通常的に、これらの範囲内の全体及び部分的な値の両者である。さらに、一タイプ以上の摩擦調節粒子２２が摩擦材１０に含まれることができ、この場合、摩擦材１０に存在するすべての摩擦調節粒子２２の総量が前記範囲内にあるということが理解されるだろう。
【００３７】
特に、ここで提供された多孔性摩擦発生層１４における構成要素の量は、３０００ｆｔ２当たりポンドの単位であり、このような単位は、硬化性樹脂２６の含浸されるか否かに対して薄層の所定の表面積を基準に重量の計測として製紙産業において慣例的に使用される。
【００３８】
ここで、多孔性摩擦発生層１４の繊維２０を窺って見ると、繊維２０は、セルロース繊維、アラミド繊維、アクリル繊維、炭素繊維、またはこれらの組合せを含むとか、本質的にそれらからなるとか、またはそれらからなる。あるいは、繊維２０は、セルロース繊維、アラミド繊維、アクリル繊維、炭素繊維、及びこれらの組合せから選択される。
【００３９】
一実施形態において、多孔性摩擦発生層１４の繊維２０は、アラミド繊維から本質的になるとか、アラミド繊維からなる。他の実施形態において、多孔性摩擦発生層１４の繊維２０は、アラミド及びセルロース（例えば、綿）繊維から本質的になるとか、またはそれらからなる。
【００４０】
通常的な実施形態において、繊維２０はセルロースを含む。例えば、様々な実施形態において、繊維２０は、天然セルロース、再生セルロース、セルロース誘導体、またはそれらの混合物を含む。一部の実施形態において、繊維２０は、少なくとも５０重量％、あるいは少なくとも６０重量％、あるいは少なくとも７０重量％、あるいは少なくとも８０重量％、あるいは少なくとも９０重量％、あるいは少なくとも９９重量％、あるいは少なくとも１００重量％の天然セルロース、再生セルロース、セルロース誘導体、またはそれらの混合物を含む。様々な実施形態において、繊維２０は、セルロースから本質的になるとか、またはセルロースからなる。一部の実施形態において、繊維２０は、天然セルロースを含むとか、本質的にそれらからなるとか、またはそれらからなる。他の実施形態において、繊維２０は、再生セルロースを含むとか、本質的にそれらからなるとか、またはそれらからなる。例えば、このような他の実施形態において、繊維２０は、再生リヨセルセルロースを含むとか、本質的にそれらからなるとか、またはそれらからなる。
【００４１】
天然セルロースは、繰り返し的なβ（１→４）−グリコシド結合されたグルコース単位を含み、繰り返し単位（“ｎ”）の数が通常１００〜１０、０００範囲の高分子一般式（Ｃ６Ｈ１０５）ｎを有する直鎖多糖類である。再生セルロースは、天然セルロースと同一の化学式を有し、ビスコース工程、銅アンモニウム工程、及び有機溶剤紡糸工程を含む多くの工程のうちの１つから天然系ポリマー（例えば、木材パルプまたは竹）から製造される。再生セルロースの一部の例としては、レーヨン、モダル、及びリヨセルである。セルロース誘導体は、ルコース単位上のヒドロキシルグループが完全にまたは部分的に、例えば、エステルグループで置換された変形セルロースである。セルロース誘導体の一部の例としては、酢酸セルロース及び三酢酸セルロースである。
【００４２】
一部の実施形態において、繊維２０はアラミドを含む。例えば、様々な実施形態において、アラミドは、合成芳香族ポリアミドである。このような芳香族ポリアミドの一例は、１、４−フェニレンジアミンと塩化テレフタロイルとの縮合物のようなパラアラミドである。このような芳香族ポリアミドの他の例は、ｍ−フェニレンジアミンと塩化イソフタロイルとの縮合物のようなメタ−アラミドである。
【００４３】
一実施形態において、摩擦材１０は、アラミド繊維のみを含む。すなわち、摩擦材１０に含まれた（紙を除いた）繊維２０は、アラミド繊維を含むとか、これらから本質的になるとか、またはこれらからなる。
【００４４】
一部の実施形態において、繊維２０はアクリルを含む。例えば、様々な実施形態において、アクリルは、少なくとも８５重量％アクリロニトリルモノマーから形成された合成アクリルポリマーである。
【００４５】
一部の実施形態において、繊維２０は炭素を含む。一部の実施形態において、炭素繊維の存在は、耐熱性を増加させ、摩擦係数を安定的に維持させ、スクウィール抵抗（ｓｑｕｅａｌ  ｒｅｓｉｓｔａｎｃｅ）を増加させることを助ける。摩擦材１０が所望の耐熱性を持つように、炭素繊維は、良好な熱伝導を提供することができる。他の実施形態において、アラミド繊維及び炭素繊維の使用は、高温に耐えるための摩擦材１０の能力を向上させる。
【００４６】
様々な実施形態において、繊維２０は、約１〜５００μｍ、あるいは約２〜８０μｍ、あるいは約２〜６０μｍの平均直径、及び約１〜１０ｍｍ、あるいは約２〜８ｍｍ、あるいは約４〜６ｍｍの平均長さを有する。このような実施形態において、繊維２０は、通常的に、カナダ標準濾水度（“ＣＳＦ”）によって測定されたような、約５〜６５０ｍｌ  ＣＳＦ、あるいは約５〜３００ｍｌ  ＣＳＦ、あるいは約１０〜２００ｍｌ  ＣＳＦ、あるいは約１０〜１００ｍｌ  ＣＳＦのフィブリル化度（ｄｅｇｒｅｅ  ｏｆ  ｆｉｂｒｉｌｌａｔｉｏｎ）を有する。一部の実施形態において、摩擦材１０は、単層摩擦材であり、繊維２０は、約５〜１０ｍｌ  ＣＳＦのフィブリル化度を有する。ＣＳＦは、１リットルの水で３グラムの繊維パルプ材が排水される比率を測定する経験的試験手続きである。ＣＳＦ計測は、ＴＡＰＰＩ  Ｔ２２７試験手続きに従って行われる。ＣＳＦ計測を行うのにあって、よりフィブリル化された繊維パルプ材がさらに低い排水率及びこれによるさらに低い“ｍｌ  ＣＳＦ”値を有するはずであり、不十分にフィブリル化された繊維パルプ材がさらに高い“ｍｌ  ＣＳＦ”値を有するはずであるということを留意されたい。
【００４７】
さらに、様々な実施形態において、繊維２０は、約２００℃以上、あるいは約２５０℃以上、あるいは約３５０℃以上の熱的安全性を有する。熱的安全性によって、繊維２０は、溶融せず、軟化せず、または分解されない。繊維２０の熱的安全性は、通常的に、ＴＧＡによって決定される。ＴＧＡを介して分析された弾性粒子の試料がこれらの試料の総重量を基準に１０重量％を失う温度は、弾性粒子が熱的安全性を失う温度である。
【００４８】
繊維２０は、通常的に、摩擦発生面１８の３０００ｆｔ２当たり約１〜６ｌｂｓ、あるいは約２〜５ｌｂｓ、あるいは約２〜４ｌｂｓ、あるいは約３ｌｂｓの量で多孔性摩擦発生層１４に存在する。多孔性摩擦発生層１４に存在する繊維２０の量は、前記範囲外で変わることができるが、通常的に、これらの範囲内の全体及び部分的な値の両者である。さらに、一タイプ以上の繊維が多孔性摩擦発生層１４に含まれることができ、この場合、多孔性摩擦発生層１４に存在するすべての繊維２０の総量が前記範囲内にあるということが理解されるだろう。
【００４９】
繊維２０は、通常的に、摩擦発生面１８の３０００ｆｔ２当たり約１〜２００ｌｂｓ、あるいは約２〜１５０ｌｂｓの量で摩擦材１０に存在する。摩擦材１０に存在する繊維２０の量は、前記範囲外で変わることができるが、通常的に、これらの範囲内の全体及び部分的な値の両者である。さらに、一タイプ以上の繊維が摩擦材１０に含まれることができ、この場合、摩擦材１０に存在するすべての繊維２０の総量が前記範囲内にあるということが理解されるだろう。
【００５０】
一実施形態において、摩擦材１０は単層摩擦材であり、繊維２０は、通常的に、摩擦発生面１８の３０００ｆｔ２当たり約１〜２００ｌｂｓ、あるいは約２〜１５０ｌｂｓの量で摩擦材１０に存在する。摩擦材１０に存在する繊維２０の量は、前記範囲外で変わることができるが、通常的に、これらの範囲内の全体及び部分的な値の両者である。さらに、一タイプ以上の繊維が摩擦材１０に含まれることができ、この場合、摩擦材１０に存在するすべての繊維２０の総量が前記範囲内にあるということが理解されるだろう。
【００５１】
繊維及び摩擦調節粒子２２の量は、摩擦材１０の摩擦特性に影響を及ぼすように選択され得る。摩擦発生面１８における摩擦材１０の孔隙率は、例えば、多孔性摩擦発生層１４に存在する繊維２０の量に反比例する。多孔性摩擦発生層１４に存在する摩擦調節粒子２２の量は、摩擦発生面１８で達成され得る静的及び動的摩擦係数の両者に影響を及ぼす。より高い摩擦係数が一般に摩擦調節粒子２２のさらに多い量を伴い、逆の場合も同様であるが、摩擦調節粒子２２及び繊維２０自体のみの使用は、摩擦材１０の静的摩擦係数の相当な向上を可能にしない。有利には、これらの２つの構成要素（繊維２０及び摩擦調節粒子２２）の配列が摩擦材１０に優れた動的及び静的ＣＯＦを提供する。
【００５２】
ここで、摩擦材１０のベース１２を窺って見ると、ベース１２は、通常的に、紙、様々な構造繊維２８、及び充填剤を含む。摩擦材１０が単層摩擦材１０である場合、摩擦材１０は、ベース１２に含まれるものとして説明される後述する紙、様々な構造繊維２８、及び充電済のうちのいずれか１つを含むことができる。
【００５３】
好ましい実施形態において、ベース１２は、多孔性摩擦発生層１４に貫通し、繊維２０と混合される構造繊維２８を含む。このために、ベースはまるで多孔性摩擦発生層１４のような無分別型と呼ばれ得る。一部の実施形態において、ベース１２の構造繊維２８は、摩擦発生面１８に露出している。他の実施形態において、ベース１２の構造繊維２８は、摩擦発生面１８に露出していない。
【００５４】
構造繊維２８は、通常的に、セルロース繊維、アラミド繊維、アクリル繊維、ガラス繊維、セラミック繊維、ノボロイド（フェノール−ホルムアルデヒド）繊維、炭素繊維、鉱物繊維、及びこれらの組合せから選択される。様々なタイプのセルロース、アラミド、及びアクリル繊維は、多孔性摩擦発生層１４の繊維２０を参照して前述した通りである。時々、黒鉛繊維と呼ばれる炭素繊維は、炭素原子を含む繊維である。もちろん、ここで論議されたような炭素繊維は、炭素及び他の材料で形成された繊維、すなわち、複合炭素繊維を含む。
【００５５】
様々な実施形態において、構造繊維２８は、約１〜５００μｍ、あるいは約１〜３００μｍ、あるいは約１〜８０μｍの平均直径、及び約２〜２０ｍｍ、あるいは約４〜１８ｍｍ、あるいは約６〜１６ｍｍの平均長さを有する。このような実施形態において、構造繊維２８は、通常的に、ＣＳＦに従って測定されるフィブリル化度が、約１００〜１０００ｍｌ  ＣＳＦ、あるいは約１００〜８００ｍｌ  ＣＳＦ、あるいは約１００〜６５０ｍｌ  ＣＳＦ、あるいは約１００〜６５０ｍｌ  ＣＳＦである。
【００５６】
一実施形態において、ベース１２は、ポリパラフェニレンテレフタルアミドのようなアラミドを含むフィブリル化マイクロ構造繊維２８を含む。他の実施形態において、ベース１２は、セルロースを含む構造繊維２８を含む。他の実施形態において、ベース１２は、炭素を含む構造繊維２８を含む。好ましい実施形態において、ベース１２は、アラミド及びセルロースを含むとか、それらからなるとか、または本質的にそれらからなる個別的構造繊維２８を含む。これらの２つのマイクロ繊維タイプの組合せは、ベース１２に熱的化学的安全性及び３５０℃以上の高い耐疲労性を提供する。本実施形態のベース１２に存在するアラミド及びセルロース構造繊維は、天然または合成であり得る。
【００５７】
構造繊維２８は、通常的に、ベース１２の総重量を基準に約１０〜９０重量％、あるいは約２０〜７０重量％の量で摩擦材１０に存在する。ベース１２に存在する構造繊維２８の量は、前記範囲外で変わることができるが、通常的に、これらの範囲内の全体及び部分的な値の両者である。さらに、一タイプ以上の構造繊維２８がベース１２に含まれることができ、この場合、ベース１２に存在するすべての構造繊維２８の総量が前記範囲内にあるということが理解されるだろう。
【００５８】
ここで、ベース１２の充填剤を窺って見ると、充填剤は、シリカ、炭素、黒鉛、アルミナ、マグネシア、酸化カルシウム、チタニア、セリア、ジルコニア、コージエライト、ムライト、シリマナイト、スポジュメン、ペタライト、ジルコン、炭化ケイ素、炭化チタン、炭化ホウ素、炭化ハフニウム、窒化ケイ素、窒化チタン、ホウ化チタン、珪藻土、カシューナット粒子、及びこれらの組合せの粒子及び／または繊維から選択される。好ましい実施形態において、ベース１２の充填剤は、珪藻土と炭素との組合せを含む。
【００５９】
充填剤は、通常的に、ベース１２の総重量を基準に約２０〜８０重量％、あるいは約２０〜６０重量％の量で摩擦材１０に存在する。ベース１２に存在する充填剤の量は、前記範囲外で変わることができるが、通常的に、これらの範囲内の全体及び部分的な値の両者である。さらに、一タイプ以上の充填剤がベース１２に含まれることができ、この場合、ベース１２に存在するすべての充填剤の総量が前記範囲内にあるということが理解されるだろう。
【００６０】
ここで、摩擦材１０の多孔性摩擦発生層１４及びベース１２の全体を通じて分散される硬化性樹脂２６を窺って見るだろう。硬化性樹脂２６は、摩擦材１０に構造強度を提供するのに適切な任意の熱硬化性樹脂であり得る。例えば、硬化性樹脂２６は、フェノール樹脂または変形されたフェノール樹脂（例えば、エポキシフェノールなど）であり得る。フェノール樹脂は、通常的に、フェノールである芳香族アルコール及び通常的に、ホルムアルデヒドであるアルデヒドの縮合によって生成される熱硬化性樹脂の一種である。フェノール系樹脂は、任意の溶剤を排除するとか、酸を処理しながらすべての樹脂の総重量を基準に少なくとも５０重量％のフェノール樹脂を含む熱硬化性樹脂混合物である。フェノール樹脂と混合され得る他の熱硬化性樹脂の一部の例は、シリコーン樹脂、エポキシ樹脂、及びポリブタジエン樹脂を含むが、これはいくつかの例示的な例に過ぎない。一旦硬化されると、硬化性樹脂２６は、硬化樹脂３４と呼ばれ、硬化樹脂３４は、摩擦材１０に強度及び耐久性を付与し、適切な潤滑油の流れ及び保有のための所望の孔隙率を維持しながら、多孔性摩擦発生層１４内の繊維２０と摩擦調節粒子２２に付着される。
【００６１】
硬化性樹脂２６は、通常的に、摩擦材１０の１００重量部を基準に、約７５重量％未満、あるいは約６０重量％未満、あるいは約５５重量％未満、あるいは約４５重量％未満、あるいは約４０重量％未満、あるいは約４０重量％未満、あるいは約４０〜５５重量％、あるいは約２０〜３５重量％、あるいは約２５〜３０重量％の量で摩擦材１０に存在する。あるいは、摩擦材におけるすべての他の構成要素（例えば、繊維、粒子など）に対する硬化性樹脂２６の比率は、約５：１〜１：５、あるいは約３：１〜１：３、あるいは、約２：１〜１：２である。
【００６２】
ここで、図６を参照すると、摩擦板３０は、接合接着剤３６で基材３２に硬化されて（すなわち、硬化性樹脂２６を含む）接合される摩擦材１０を含む。接合面１６は、基材３２０または他の材料への接合が達成されるように意図される摩擦材１０の表面である。このように、ベース１２の接合面１６は基材３２に接合される。
【００６３】
摩擦材１０は、当業者に知られている任意の適切な技術によって基材３２に接合される。通常的に、摩擦材１０は、一般に当業者に知られている接合接着剤３６であって、例えば、フェノール変形されたニトリルゴムを含む接合接着剤２６で基材３２に接合される。例示的な基材３２は、摩擦／クラッチプレート、シンクロナイザーリング、及び変速機バンドを含むが、これらに限定されるのではない。基材３２は、通常的に金属である。
【００６４】
多孔性摩擦発生材１０を形成する方法もここに開示されている。第１実施形態において、このような方法は、（１）硬化性樹脂２６をベース紙に含浸させるステップ、（２）繊維２０及び摩擦調節粒子２２をベース紙に分散させるステップ、及び（３）多孔性摩擦発生材１０を硬化させるステップを含む。
【００６５】
第２実施形態において、このような方法は、（１）摩擦調節粒子２２と硬化性樹脂２６を混合して樹脂２６コーティングされた粒子２２を形成するステップ、（２）繊維２０が摩擦調節粒子２２と接触しているように樹脂２６コーティングされた粒子２２と繊維２０を混合して摩擦調節粒子２２を繊維２０に接合させるステップ、（３）摩擦調節粒子２２と接触している繊維２０をベース紙に分散させるステップ、及び（４）多孔性摩擦発生材１０を硬化させるステップを含む。もちろん、繊維２０及び樹脂コーティングされた粒子２２が２つの別個のステップでベース紙に分散される実施形態がここでまた考慮される。
【００６６】
第３実施形態において、このような方法は、（１）繊維２０と硬化性樹脂２６を混合して樹脂２６コーティングされた繊維２０を形成するステップ、（２）繊維２０が摩擦調節粒子２２と接触しているように樹脂２６コーティングされた繊維２０と摩擦調節粒子２２を混合して摩擦調節粒子２２を樹脂２６コーティングされた繊維２０に接合させるステップ、（３）摩擦調節粒子２２と接触している繊維２０をベース紙に分散させるステップ、及び（４）多孔性摩擦発生材１０を硬化させるステップを含む。もちろん、樹脂２６コーティングされた繊維２０及び摩擦調節粒子２２が２つの別個ステップでベース紙に分散される実施形態がここでまた考慮される。
【００６７】
第４実施形態において、多孔性摩擦発生材１０は、単一の材料であり、すなわち、別個のベース層及び摩擦発生層を有しない。このために、このような方法は、（１）摩擦調節粒子２２と硬化性樹脂２６を混合して樹脂２６コーティングされた粒子２２を形成するステップ、（２）ベース紙を前記混合物で飽和させるステップ、及び（３）多孔性摩擦発生材１０を硬化させるステップを含む。
【００６８】
上で示唆されたように、ここで説明された摩擦材１０の様々な実施形態は、湿式クラッチに利用され得る。摩擦材１０の摩擦発生面１８は、潤滑油がある所で反対される合わせ面（図示せず）と界面摩擦係合を経験するようになる。摩擦発生面１８は、潤滑油がある所で反対される回転面（図示せず）と界面摩擦係合を経験するようになり、接合面１６は、接着剤または一部の他の適切な接合技術の助けで基材３２への接着を達成するようになる。潤滑油は、例えば、自動変速機流体のような任意の適切な潤滑流体であり得る。摩擦材１０が満足するように約３５０℃超過、あるいは約４００℃、あるいは約４５０℃の温度を行うが、摩擦材は、このような高温環境のみに制限されず、所望の場合、摩擦綿１８で３５０℃未満の温度を維持するように設計された湿式クラッチに利用され得る。
【００６９】
添付された特許請求の範囲は、詳細な説明で説明された任意の特定の化合物、組成物、または方法を表現するのに制限されず、これらは、添付された特許請求の範囲を逸脱することなく特定の実施形態の間で変わることができるということを理解するだろう。様々な実施形態の特定の特徴または態様を説明するためにここで依存される任意のマーカッシュグループに対して、異なる、特別な、及び／または予想外の結果がすべての他のマーカッシュ部材と、独立的なそれぞれのマーカッシュグループの各部材から求められることができるということを理解すべきである。マーカッシュグループの各部材は、個別的に及び／または組み合わせて添付された特許請求の範囲内で特定の実施形態に依存されることができ、このような実施形態のための適切なサポートを提供することができる。
【００７０】
また、本開示内容の様々な実施形態を説明することにおいて、依存される任意の範囲及びサーブ範囲は、独立的に且つ総括的に、添付された特許請求の範囲内に含まれることを理解すべきであり、ここに全体及び／または部分的な値がここに明確に記載されていなくてもこのような値を含むすべての範囲を説明し、考慮することを理解すべきである。当業者は、列挙された範囲及びサーブ範囲が本開示内容の様々な実施形態を十分に説明し、可能にすることを容易に認識するはずであり、これらの範囲及びサーブ範囲は、関連する半分、３等分、４等分、５等分などに分けてさらに記述され得る。一例でのように、“０．１〜０．９”の範囲は、個別的に且つ総括的に、添付された特許請求の範囲内にある３等分の下位、すなわち、０．１〜０．３、３等分の中間、すなわち、０．４〜０．６、３等分の上位、すなわち、０．７〜０．９にさらに記述されることができ、個別的に及び／または総括的に添付された特許請求の範囲内で特定の実施形態に依存されることができ、このような実施形態のための適切なサポートを提供することができる。また、“少なくても”、“超過”、“未満”、“僅か”などのような範囲を定義するとか変更する表現に対して、このような表現は、サーブ範囲及び／または上限または下限を含むことを理解すべきである。他の例として、”少なくとも１０”の範囲は、本質的に、少なくとも１０〜３５のサーブ範囲、少なくとも１０〜２５のサーブ範囲、２５〜３５のサーブ範囲などを含み、各サーブ範囲は、個別的に及び／または総括的に添付された特許請求の範囲内で特定の実施形態に依存されることができ、このような実施形態のための適切なサポートを提供することができる。最終的に、開示された範囲内の個別的な数字は、添付された特許請求の範囲内で特定の実施形態に依存されることができ、このような実施形態のための適切なサポートを提供することができる。例えば、“１〜９”の範囲は、４．１のような小数点（または分数）を含む個別的な数字だけでなく、３のような様々な個々の整数を含み、これらは、添付された特許請求の範囲内で特定の実施形態に依存されることができ、このような実施形態のための適切なサポートを提供することができる。
【００７１】
本開示内容は、例示的な方式で説明され、使用された用語は、限定するのではなく、本質的に説明するためのものとして意図されたことを理解されるべきである。前記の教示に照らして見て、本開示内容の多くの修正及び変化が可能であるということは明らかである。従って、添付された特許請求の範囲内において、本開示内容は、具体的に記載されたことのように実施され得る。
【図１Ａ】
2018012833.tif 000002
【図１Ｂ】
2018012833.tif 000003
【図２】
2018012833.tif 000004
【図３Ａ】
2018012833.tif 000005
【図３Ｂ】
2018012833.tif 000006
【図４】
2018012833.tif 000007
【図５】
2018012833.tif 000008
【図６】
2018012833.tif 000009